ТЕХНОЛОГИЧЕСКИЙ ПРОЦЕСС КОНТРОЛИРОВАНИЯ СВОЙСТВ БИОГЕННОГО ДИОКСИДА КРЕМНИЯ

1. Способ производства пористого аморфного диоксида кремния, характеризующегося контролируемой площадью удельной поверхности, при этом указанный пористый аморфный диоксид кремния производят из кремнистого растительного материала, причем указанный кремнистый растительный материал содержит, по меньшей мере, один флюсующий агент, при этом способ включает стадии:
а) термической обработки указанного кремнистого растительного материала в присутствии кислорода при температуре, где получающийся в результате диоксид кремния образован из диоксида кремния, имеющего пористую аморфную форму при отсутствии какой-либо обнаружимой кристаллической структуры,
2
2
где контролируют количество указанного, по меньшей мере, одного флюсующего агента в упомянутом кремнистом растительном материале и/или температуру термической обработки, с получением таким образом аморфного диоксид кремния, характеризующегося контролируемой площадью удельной поверхности в пределах указанной узкой полосы в пределах диапазона между 10 м/г и 450 м/г.
2. Способ по п. 1, где регулируют количество указанного по меньшей мере одного флюсующего агент в указанном кремнистом растительно материале путем контроля количества хелатообразователя, добавляемого в кремнистый растительный материал.
3. Способ по п. 1, где хелатообразователь выбирают из группы, состоящей из лимонной кислоты, уксусной кислоты, этилендиамина, этилендиаминтетрауксусной кислоты, димеркаптоянтарной кислоты, триметиламинтрикарбоновой кислоты, альфа-липоевой кислоты и диэтилентриаминпентауксусной кислоты.
4. Способ по п. 3, где количество хелатообразователя находится в диапазоне от 0,001 кг при расчете на один кг растительного материала до 1 кг при расчете на один кг растительного материала.
5. Способ по п. 4, где хелатообразователь представляет собой лимонную кислоту, и количество лимонной кислоты находится в диапазоне от 0,01 кг при расчете на один кг растительного материала до 1 кг при расчете на один кг растительного материала.
6. Способ по п. 1, где контролируют количество указанного по меньшей мере одного флюсующего агента в кремнистом растительном материале путем введения минеральных кислот в указанный кремнистый растительный материал.
7. Способ по п. 6, где, по меньшей мере, одну минеральную кислоту выбирают из группы, состоящей из серной кислоты, азотной кислоты, хлористо-водородной кислоты, фосфорной кислоты, борной кислоты и перхлорной кислоты.
8. Способ по п. 1, где количество указанного, по меньшей мере, одного флюсующего агента можно контролировать в диапазоне от 20 ч./млн. до 25000 ч./млн.
9. Способ по п. 1, где контролируют количество указанного по меньшей мере одного флюсующего агента в кремнистом растительном материале путем примешивания желательного количества указанного по меньшей мере одного флюсующего агента к кремнистому растительному материалу.
2
2
2
10. Способ по п. 1, где площадь удельной поверхности указанного аморфного диоксида кремния контролируют в пределах диапазона в 10 м/г в пределах диапазона между 30 м/г и 400 м/г путем контроля количества указанного, по меньшей мере, одного флюсующего агента в кремнистом растительном материале и/или температуры термической обработки.
3
3
3
11. Способ по п. 1, где объем пор указанного аморфного диоксида кремния контролируют в пределах диапазона в 0,10 см/г в пределах диапазона между 0,50 см/г и 0,05 см/г путем контроля количества указанного, по меньшей мере, одного флюсующего агента в кремнистом растительном материале и/или температуры термической обработки.
3
3
3
12. Способ по п. 11, где объем пор указанного аморфного диоксида кремния контролируют в пределах диапазона в 0,10 см/г в пределах диапазона между 0,40 см/г и 0,10 см/г в результате контролирования количества указанного, по меньшей мере, одного флюсующего агента в кремнистом растительном материале и/и/или температуры термической обработки.
13. Способ по п. 1, где диаметр пор указанного аморфного диоксида кремния контролируют в пределах диапазона в 20 ангстрем в пределах диапазона между 10 ангстрем и 200 ангстрем путем контроля количества указанного по меньшей мере одного флюсующего агента в кремнистом растительном материале и/или температуры термической обработки.
14. Способ по п. 13, где указанный диаметр пор указанного аморфного диоксида кремния контролируют в пределах диапазона в 20 ангстрем в пределах диапазона между 30 ангстрем и 100 ангстрем путем количества указанного, по меньшей мере, одного флюсующего агента в кремнистом растительном материале и/или температуры термической обработки.
15. Способ по п. 1, где количество указанного по меньшей мере одного флюсующего агента в кремнистом растительном материале контролируют в пределах указанной узкой полосы в пределах диапазона между 300 ч./млн. и 15000 ч./млн.
16. Способ по п. 1, где уровень содержания указанного по меньшей мере одного флюсующего агента в диоксиде кремния, подвергнутом термической обработке, контролируют в пределах указанной узкой полосы в пределах диапазона между 10 ч./млн. и 1000 ч./млн. в результате последующего промывания диоксида кремния, по меньшей мере, одним представителем, выбираемым из воды, минеральных кислот, хелатообразователей и химических веществ для подстраивания значения рН.
17. Способ по п. 16, где количество указанного по меньшей мере, одного флюсующего агента в диоксиде кремния, подвергнутом термической обработке, контролируют в пределах указанной узкой полосы в пределах диапазона между 100 ч./млн. и 500 ч./млн. путем последующего промывания диоксида кремния, по меньшей мере, одним представителем, выбираемым из воды, минеральных кислот, хелатообразователей и химических веществ для подстраивания значения рН.
18. Способ по п. 1, где упомянутая температура термической обработки находится в диапазоне от 200°С до 1000°С.
19. Способ по п. 1, где указанный по меньшей мере один флюсующий агент в материале кремниевого растения образован из, по меньшей мере, одного представителя выбираемого из лития, натрия, калия, магния, кальция, алюминия, бора, железа, марганца, титана или фосфора.
20. Способ по п. 1, где химически контролируют количество указанного по меньшей мере одного флюсующего агента в упомянутом кремнистом растительном материале.
21. Способ по п. 1, где упомянутое количество, по меньшей мере, одного флюсующего агента и температуру термической обработки контролируют для предотвращения формирования кристаллических структур в упомянутом аморфном диоксиде кремния.
22. Способ по п. 1, где к упомянутому аморфному диоксиду кремния добавляют, по меньшей мере, один флюсующий агент до термической обработки указанного кремнистого растительного материала при температуре в диапазоне от 200°С до 1000°С, контролируя, тем самым, по меньшей мере, по меньшей мере один параметр, выбираемый из площади удельной поверхности, объема пор и диаметра пор указанного аморфного диоксида кремния в пределах целевых технических требований.
23. Способ производства пористого аморфного диоксида кремния, характеризующегося контролируемой площадью удельной поверхности, при этом указанный пористый аморфный диоксид кремния получают из кремнистого растительного материала, причем указанный кремнистый растительный материал содержит, по меньшей мере, один флюсующий агент, при этом способ включает стадии:
а) термической обработки указанного кремнистого растительного материала в присутствии кислорода при температуре, где получающийся в результате диоксид кремния образован из диоксида кремния, имеющего пористую аморфную форму,
2
2
где контролируют количество указанного, по меньшей мере, одного флюсующего агента в упомянутом кремнистом растительном материале и/или температуру термической обработки, с получением таким образом аморфного диоксида кремния, характеризующегося контролируемой площадью удельной поверхности в пределах указанной узкой полосы в пределах диапазона между 10 м/г и 450 м/г.